Patent ES-2356982-T3 (ES)
Title: Copolímero de oxitetrametilenglicol y procedimiento para su producción.
Inventor: KODAMA TAMOTSU
IPC: C08G65/20
Filed: 2001-04-16
Granted: 2011-04-15
Abstract: Un copolímero de oxitetrametilenglicol que puede obtenerse mediante un método que comprende: someter tetrahidrofurano y neopentilglicol a una reacción de copolimerización en presencia de un catalizador de heteropoliácido, llevándose a cabo dicha reacción de copolimerización continuamente en presencia de agua en un reactor de copolimerización continua mientras se alimenta continuamente el tetrahidrofurano y neopentilglicol al reactor de copolimerización continua y mientras se elimina continuamente el agua que es obtenida como subproducto de la reacción de copolimerización, de modo que el agua se ajusta hasta un nivel en donde se forma un sistema de reacción de dos fases que comprende una fase orgánica que comprende una solución de neopentilglicol en tetrahidrofurano y que tiene una concentración de neopentilglicol de 0,05 a 3,5% en peso, en base al peso de la fase orgánica, y una fase de tetrahidrofurano/heteropoliácido acuoso que comprende una solución de catalizador de heteropoliácido acuoso en tetrahidrofurano y que tiene un peso específico de 1,8 a 2,3, en donde dicha reacción de copolimerización continua continúa mientras se mantiene dicho sistema de reacción de dos fases para formar así una mezcla de reacción de copolimerización que comprende una fase orgánica, formada por la reacción, que contiene un copolímero de oxitetrametilenglicol que tiene un peso molecular promedio en número de 800 a 5.000 y una fase de tetrahidrofurano/heteropoliácido acuoso formada por la reacción; separar dicha fase orgánica formada por la reacción que contiene dicho copolímero de oxitetrametilenglicol de dicha mezcla de reacción de copolimerización; y separar y purificar dicho copolímero de oxitetrametilenglicol de dicha fase orgánica formada por la reacción, en donde el copolímero de oxitetrametilenglicol obtenido tiene las siguientes características (1) a (4): (1) un peso molecular promedio en número Mn de 800 a 5.000; (2) una característica en donde el peso molecular promedio en peso Mw y el peso molecular promedio en número Mn cumplen con el siguiente punto (i) o el siguiente punto (ii): (i)una distribución de peso molecular de 1,8 o menos en términos de la relación Mw/Mn, o (ii)una distribución de peso molecular de más de 1,8 en términos de la relación de Mw/Mn, en donde Mw y Mn cumplen con la relación definida por la siguiente fórmula (I): **(Ver fórmula)** (3) una razón entera de copolimerización de neopentilglicol Nw de 6 a 30%mol, en donde dicha razón entera de copolimerización de neopentilglicol Nw se define como el porcentaje en moles de la cantidad de unidades de monómero de neopentilglicol presentes en el copolímero de oxitetrametilenglicol entero, en base a la cantidad en moles total de las unidades de monómero de tetrahidrofurano y las unidades de monómero de neopentilglicol en dicho copolímero de oxitetrametilenglicol entero; y (4) una característica en donde el peso molecular promedio en número Mn, la razón entera de copolimerización de neopentilglicol Nw (%mol) del copolímero de oxitetrametilenglicol y la relación parcial de copolimerización de neopentilglicol Nh (%mol) de una fracción de 15% en peso del lado del peso molecular alto de dicho copolímero de oxitetrametilenglicol cumplen con la relación definida por la siguiente fórmula (II): **(Ver fórmula)** en donde Nh se define como el porcentaje en moles de la cantidad de unidades de monómero de neopentilglicol presentes en dicha fracción de 15% en peso del lado del peso molecular alto, en base a la cantidad en moles total de unidades de monómero de tetrahidrofurano y las unidades de monómero de neopentilglicol en dicha fracción de 15% en peso del lado del peso molecular alto,en donde dicha fracción de 15% en peso del lado del peso molecular alto es una fracción del copolímero de oxitetrametilenglicol, correspondiendo dicha fracción al área de una parte de un pico entero que representa la distribución de peso molecular en todo el rango de un bajo peso molecular hasta un peso molecular alto en un cromatograma de permeación en gel de dicho copolímero de oxitetrametilenglicol, en donde dicha parte se toma sobre el lado del peso molecular alto que incluye el peso molecular máximo en dicho pico entero y en donde el área de dicha parte del pico entero es 15%, en base al área de dicho pico entero.